(57)【要約】【課題】接着し難い樹脂製やゴム製の固体の接着基材表面を処理して異種で固体の被接着基材と接着して簡易に一体化しており汎用性の高い接着体を提供する。【解決手段】接着体は、フッ素樹脂、フッ素ゴム、シリコーン樹脂、シリコーンゴム、エチレン−プロピレン−ジエンゴム、エチレン−プロピレン−ジエン−メチレンゴム、イソブチレン−イソプレン共重合ゴム、イソプレンゴム、及び天然ゴムから選ばれる何れかで形成された接着基材の表面の活性基を介してグラフト共重合された分子接着剤の分子と、高分子樹脂、天然ゴム、合成ゴム、架橋ゴム、金属、ガラス、及びセラミックスから選ばれる何れかで形成された被接着基材の表面に有する官能性基とによる共有結合によって、前記接着基材と前記被接着基材とが、接着して一体化している。【選択図】なし【特許請求の範囲】
【請求項１】
フッ素樹脂、フッ素ゴム、シリコーン樹脂、シリコーンゴム、エチレン−プロピレン−ジエンゴム、エチレン−プロピレン−ジエン−メチレンゴム、イソブチレン−イソプレン共重合ゴム、イソプレンゴム及び天然ゴムから選ばれる何れかで形成された接着基材の表面の活性基を介してグラフト共重合された分子接着剤の分子と、高分子樹脂、天然ゴム、合成ゴム、架橋ゴム、金属、ガラス、及びセラミックスから選ばれる何れかで形成された被接着基材の表面に有する官能性基とによる共有結合によって、前記接着基材と前記被接着基材とが、接着して一体化していることを特徴とする接着体。
【請求項２】
前記活性基が、前記接着基材の表面に有し及び／又は生じている遊離基であることを特徴とする請求項１に記載の接着体。
【請求項３】
前記活性基が、電子線処理表面、及びγ線処理表面から選ばれる少なくとも何れかの前記接着基材の表面に生じているものであることを特徴とする請求項１又は２に記載の接着体。
【請求項４】
前記官能性基が、前記被接着基材の表面に有し及び／又は生じている不飽和基、ヒドロシリル基、アルコキシ基、ヒドロキシ基、アジド基、及びアミノ基から選ばれる少なくとも何れかであることを特徴とする請求項１〜３に記載の接着体。
【請求項５】
前記官能性基が、コロナ処理表面、紫外線処理表面、エキシマ処理表面、イトロ処理表面、及び分子接着剤処理表面から選ばれる少なくとも何れかの前記被接着基材の表面に生じているものであることを特徴とする請求項１〜４に記載の接着体。
【請求項６】
前記接着基材が、フッ化ビニリデン重合体、四フッ化エチレン−プロピレン共重合体、及び四フッ化エチレン−パーフルオロアルキルビニルエーテル共重合体から選ばれる何れかである前記フッ素樹脂又は前記フッ素ゴムで形成されたフッ素含有接着基材であることを特徴とする請求項１〜５の何れかに記載の接着体。
【請求項７】
前記分子接着剤が、シラノール化合物、アルミネート化合物、チタネート化合物、トリアジン環含有化合物、チオール化合物、エポキシ化合物、及びアミン化合物から選ばれる何れかであることを特徴とする請求項１〜６の何れかに記載の接着体。
【請求項８】
前記接着基材が、可撓性のフィルム状、非可撓性の板状、又は固形の立体状であり、被接着基材が、可撓性のフィルム状、非可撓性の板状、又は固形の立体状であることを特徴とする請求項１〜７の何れかに記載の接着体。
【請求項９】
フッ素樹脂、フッ素ゴム、シリコーン樹脂、シリコーンゴム、エチレン−プロピレン−ジエンゴム、エチレン−プロピレン−ジエン−メチレンゴム、イソブチレン−イソプレン共重合ゴム、イソプレンゴム、及び天然ゴムから選ばれるから選ばれる何れかで形成された接着基材の表面に、電子線処理、及びγ線処理から選ばれる少なくとも何れかの処理を施す手順と、その表面に有し及び／又は生じた活性基に分子接着剤をグラフト共重合させる手順とを、何れかの順で１回又は複数回行うグラフト共重合工程；
グラフト共重合させた前記接着基材の表面に、高分子樹脂、天然ゴム、合成ゴム、架橋ゴム、金属、ガラス、及びセラミックスから選ばれる何れかで形成された被接着基材の表面に前記官能性基を有し及び／又はコロナ処理、紫外線処理、エキシマ処理、イトロ処理、及び分子接着剤処理から選ばれる少なくとも何れかで生じさせる工程；グラフト共重合させた前記接着基材の表面に、前記被接着基材の接着すべき表面を接触させる接触工程；
前記接着基材と前記被接着基材とを、静置、荷重、加熱、及び減圧から選ばれる少なくとも何れかの条件下で、前記接着基材の表面にグラフト共重合された前記分子接着剤の分子と、前記被接着基材の表面に有する官能性基とによる共有結合によって、前記接着基材と前記被接着基材とを、接着させて一体化させる接着工程
を有していることを特徴とする接着体の製造方法。
【請求項１０】
前接触工程の前に、前記グラフト共重合させた前記接着基材の表面、及び／又は前記被接着基材の表面に、コロナ処理、紫外線処理、エキシマ処理、及びイトロ処理の何れかの処理を施すことを特徴とする請求項９に記載の接着体の製造方法。
【発明の詳細な説明】
【技術分野】
【０００１】
本発明は、接着し難い樹脂製やゴム製の接着基材表面を処理して異種の被接着基材と接着して一体化している接着体、及びその製造方法に関するものである。
【背景技術】
【０００２】
フッ素樹脂やフッ素ゴムで形成されたフッ素含有高分子材料、シリコーン樹脂やシリコーンゴムで形成されたシリコーン材料、エチレン−プロピレン−ジエン共重合体のようなゴムで形成された接着基材と、高分子樹脂、天然ゴム、合成ゴム、架橋ゴム、金属、ガラス、又はセラミックスのような異種の材料で形成された被接着基材とは、物理化学的性質が大きく異なったり何れも粘着性や接着性を有しなかったりするため、単に接触させただけでは、接着や粘着ができない。流動性の硬化性接着剤を使用して接着した場合でも、その接着力は分子間力によるため非常に弱い。さらに、基材の材料が異なれば適切な接着剤も変わるため、最適な接着剤の選定は、試行錯誤により行わなければならず、大変な手間がかかっていた。
【０００３】
中でも、フッ素含有高分子材料で形成された固体基材は、それが有する非常に低い誘電率、低い表面張力、優れた化学安定性、低い溶媒吸収性・水分吸収性、及び優れた熱安定性のために、耐薬品性や耐熱性が求められる箇所でのパッキン等として、単独で汎用されているが、非常に低い表面張力のために、他の部材との接着・複合化・一体化が極めて困難である。
【０００４】
表面を活性化して接着、印刷、塗装を容易にした固体基材の表面改質方法として、特許文献１に、シラン原子、チタン原子またはアルミニウム原子を含み沸点が１０〜１００℃である改質剤化合物を含む燃料ガスの火炎を、シリコーンゴム、フッ素ゴム、天然ゴム等のゴム類である固体物質の表面に対して、全面または部分的に吹き付け処理することが、開示されている。しかし、単なる接着、印刷、塗装では表面の分子間力に依存しているに過ぎず、固体基材と他の基材との十分な接着強度を示せないばかりか、固体基材の表面を火炎処理で劣化させたり精密加工ができなかったりするという問題がある。
【０００５】
そこで、加硫接着による複合化が主に行われている。例えば、特許文献２に、フッ素ゴムとトリアジンチオールの第４級アンモニウム塩誘導体とからなる加硫性ゴム組成物と、フッ素ゴム以外の加硫性ゴム組成物とを加硫接着したゴム積層体が開示されている。しかし、耐熱性が低い部材とは接着できないこと、寸法ばらつきが大きいこと、表面の微細構造を侵食してしまうという欠点がある。
【０００６】
また、特許文献３に、フッ素樹脂にシリコーン樹脂が接着された樹脂複合体を製造する方法であって、フッ素樹脂のシリコーン樹脂との接着面に表面処理を施し、この接着面に上記シリコーン樹脂として、反応性ラジカルを発生する化合物又は過酸化物を添加した付加反応硬化型シリコーン樹脂組成物又は縮合反応硬化型シリコーン樹脂組成物を積層して架橋接着する樹脂複合体の製造方法が、開示されている。しかし、組成物を積層して架橋するものであるから、固体同士を接着するものではなく、汎用性に乏しい。
【先行技術文献】
【特許文献】
【０００７】
【特許文献１】特開２００２−３５９２１号公報
【特許文献２】特開平０５−３２０４５３号公報
【特許文献３】特開２００５−６６９１４号公報
【発明の概要】
【発明が解決しようとする課題】
【０００８】
本発明は前記の課題を解決するためになされたもので、接着し難い樹脂製やゴム製の固体の接着基材表面を処理して異種で固体の被接着基材と接着して簡易に一体化しており汎用性の高い接着体、及びその製造方法を提供することを目的とする。
【課題を解決するための手段】
【０００９】
前記の目的を達成するためになされた本発明の接着体は、フッ素樹脂、フッ素ゴム、シリコーン樹脂、シリコーンゴム、エチレン−プロピレン−ジエンゴム、エチレン−プロピレン−ジエン−メチレンゴム、イソブチレン−イソプレン共重合ゴム、イソプレンゴム、及び天然ゴムから選ばれる何れかで形成された接着基材の表面の活性基を介してグラフト共重合された分子接着剤の分子と、高分子樹脂、天然ゴム、合成ゴム、架橋ゴム、金属、ガラス、及びセラミックスから選ばれる何れかで形成された被接着基材の表面に有する官能性基とによる共有結合によって、前記接着基材と前記被接着基材とが、接着して一体化していることを特徴とする。
【００１０】
この接着体は、前記活性基が、前記接着基材の表面に有し及び／又は生じている遊離基であるというものであってもよい。
【００１１】
この接着体は、前記活性基が、電子線処理表面、及びγ線処理表面から選ばれる少なくとも何れかの前記接着基材の表面に生じているものであってもよい。
【００１２】
この接着体は、前記官能性基が、前記被接着基材の表面に有し及び／又は生じている不飽和基、ヒドロシリル基、アルコキシ基、ヒドロキシ基、アジド基、及びアミノ基から選ばれる少なくとも何れかとするというものであってもよい。
【００１３】
この接着体は、前記官能性基が、コロナ処理表面、紫外線処理表面、エキシマ処理表面、イトロ処理表面、及び分子接着剤処理表面から選ばれる少なくとも何れかの前記被接着基材の表面に生じているものであってもよい。
【００１４】
この接着体は、前記接着基材が、例えば、フッ化ビニリデン重合体、四フッ化エチレン−プロピレン共重合体、及び四フッ化エチレン−パーフルオロアルキルビニルエーテル共重合体から選ばれる何れかである前記フッ素樹脂又は前記フッ素ゴムで形成されたフッ素含有接着基材とするというものである。
【００１５】
この接着体は、前記分子接着剤が、例えば、シラノール化合物、アルミネート化合物、チタネート化合物、トリアジン環含有化合物、チオール化合物、エポキシ化合物、及びアミン化合物から選ばれる何れかとするというものである。
【００１６】
この接着体は、前記接着基材が、可撓性のフィルム状、非可撓性の板状、又は固形の立体状であり、被接着基材が、可撓性のフィルム状、非可撓性の板状、又は固形の立体状であることが好ましい。
【００１７】
前記の目的を達成するためになされた本発明の接着体の製造方法は、フッ素樹脂、フッ素ゴム、シリコーン樹脂、シリコーンゴム、エチレン−プロピレン−ジエンゴム、エチレン−プロピレン−ジエン−メチレンゴム、イソブチレン−イソプレン共重合ゴム、イソプレンゴム、及び天然ゴムから選ばれる何れかで形成された接着基材の表面に、電子線処理及びγ線処理から選ばれる少なくとも何れかの処理を施す手順と、その表面に有し及び／又は生じた活性基に分子接着剤をグラフト共重合させる手順とを何れかの順及び１回又は複数回行うグラフト共重合工程；グラフト共重合させた前記接着基材の表面に、高分子樹脂、天然ゴム、合成ゴム、架橋ゴム、金属、ガラス、及びセラミックスから選ばれる何れかで形成された被接着基材の表面に前記官能性基を有し及び／又はコロナ処理、紫外線処理、エキシマ処理、イトロ処理、及び分子接着剤処理から選ばれる少なくとも何れかで生じさせる工程；グラフト共重合させた前記接着基材の表面に、前記被接着基材の接着すべき表面を接触させる接触工程；前記接着基材と前記被接着基材とを、静置、荷重、加熱、及び減圧から選ばれる少なくとも何れかの条件下で、前記接着基材の表面にグラフト共重合された前記分子接着剤の分子と、前記被接着基材の表面に有する官能性基とによる共有結合によって、前記接着基材と前記被接着基材とを、接着させて一体化させる接着工程を有しているというものである。
【００１８】
接着体の製造方法は、前接触工程の前に、前記グラフト共重合させた前記接着基材の表面、及び／又は前記被接着基材の表面に、コロナ処理、紫外線処理、エキシマ処理、及びイトロ処理の何れかの処理を施すというものであってもよい。
【発明の効果】
【００１９】
本発明の接着体は、フッ素樹脂、フッ素ゴム、シリコーン樹脂、シリコーンゴム、エチレン−プロピレン−ジエンゴム、エチレン−プロピレン−ジエン−メチレンゴム、イソブチレン−イソプレン共重合ゴム、イソプレンゴム、及び天然ゴムから選ばれる何れかで形成された接着基材と、高分子樹脂、天然ゴム、合成ゴム、架橋ゴム、金属、ガラス、及びセラミックスから選ばれる何れかで被接着基材とを、グラフト共重合された分子接着剤の分子を介した共有結合である分子接着により、接着している。それによって、硬化性接着剤を用いなくとも、これら接着基材と、同種又は異種の被接着基材とが、夫々の素材や物性等に依らず、また表面の凹凸の程度に依らず、直接的な共有結合によって強固に架橋して接着されたものである。
【００２０】
この接着体は、共有結合により、流動性の硬化性接着剤の分子間力による接着よりも、遥かに強く確りと、両基材を接着している。
【００２１】
この接着体は、接着基材が接着し難い樹脂又はゴム製、とりわけ表面張力が小さなフッ素樹脂及びフッ素ゴムのようなフッ素含有高分子材料、又はシリコーン樹脂及びシリコーンゴムのようなシリコーン製高分子材料であっても、若しくは架橋接着し難いエチレン−プロピレン−ジエンゴム、エチレン−プロピレン−ジエン−メチレンゴム、イソブチレン−イソプレン共重合ゴム、イソプレンゴム、天然ゴム等であっても、被接着基材と、分子接着剤の分子を介した共有結合によって強固に架橋した接着が可能である。
【００２２】
この接着体は、予め形成された接着基材及び被接着基材が、接着基材の表面の活性基と被接着基材の表面に有する官能性基との間で、分子接着剤の分子を介した共有結合によって接着している。
【００２３】
接着体は、共有結合である化学結合により、接着基材と、同種若しくは異種の天然ゴム、合成ゴム、樹脂、金属、半金属、合金、ガラス、及びセラミックスから選ばれる被接着基材とを共有結合によって強固に接着しているから、撓みや過酷な温度変化によっても剥離を生じない。また、接着体は、流動性の硬化性接着剤に依らずに、接着基材と被接着基材との間で、直接結合を介するだけで接着しているので、その接着面でそれらの混合物がはみ出たりそれの硬化物層で剥離したりする恐れがない。しかも接着基材と被接着基材とが、平面であっても凹凸を有する複雑な立体形状であっても、表面の微細構造を侵食することなく、均等かつ強固に接着されている。
【００２４】
そのため接着体は、接着界面が直接的な共有結合だけで接着したものであるから、接着界面での熱劣化が小さく耐熱性に優れ、とりわけ表面張力が小さなフッ素樹脂及びフッ素ゴムのようなフッ素含有高分子材料、又はシリコーン樹脂及びシリコーンゴムのようなシリコーン製高分子材料であってさえ、引張られても剥がれたり裂けたりしない。
【００２５】
この接着体の製造方法によれば、生産性が高く、簡素な工程でも精密に、大量製造が可能である。
【発明を実施するための形態】
【００２６】
以下、本発明を実施するための形態を詳細に説明するが、本発明の範囲はこれらの形態に限定されるものではない。
【００２７】
本発明の接着体の好ましい実施の一形態は、フッ素ゴム製の接着基材の表面の活性基を介してグラフト共重合された分子接着剤の分子と、金属製の被接着基材の表面に有する官能性基とによる共有結合によって、接着基材と被接着基材とが、接着して一体化しているというものである。
【００２８】
接着基材と被接着基材とは、予め形成されたもので、例えば可撓性のフィルム状である。
【００２９】
この接着体は、分子接着剤が含有された組成物で接着基材に塗布、塗工、噴霧、又は浸漬し電子線処理した接着基材の表面に、又は接着基材に電子線処理してから分子接着剤が含有された組成物で塗布、塗工、噴霧、又は浸漬した接着基材の表面に、被接着基材の接着すべき面が接触されることで、フッ素ゴム製の接着基材の表面の活性基にグラフト共重合された分子接着剤の分子と金属製の被接着基材の表面に有する官能性基との共有結合によって、接着基材と被接着基材とが、接着して一体化している。
【００３０】
分子接着剤が含有された組成物で接着基材に塗布、塗工、噴霧、又は浸漬し電子線処理した接着基材の表面に、被接着基材を接触させ、接着基材と被接着基材とが、接着して一体化していることが好ましい。接着基材の表面に分子接着剤が付されてから電子線処理すると、電子線処理によって生じた不安定な活性基が直ぐに分子接着剤の分子と反応しグラフト共重合するから、反応効率や生産効率が高い。
【００３１】
接着基材のフッ素ゴムは化学的に極めて安定であるから、その接着基材の表面は、通常コロナ放電やエキシマ処理を施してもエネルギーが足りず活性化できない。しかし、フッ素ゴムに電子線処理を施すと、表面が酸化されて水酸基を生じたり、フッ素−炭素結合が開裂しフッ化水素が脱離したりフッ素ラジカルが脱離し遊離基を生じたりするような推定反応機構により、接着基材の表面に、活性基を生じる。この活性基に分子接着剤の分子が反応して共有結合する。接着基材に化学的に結合している分子接着剤の分子は、被接着基材の表面に有する官能性基と反応して共有結合する。これによって、接着基材と被接着基材とが、分子接着剤の分子を介して、共有結合し、接着されることとなる。このような接着基材への分子接着剤の分子の化学結合は、グラフト共重合となるのであるから、接着基材の各活性基の一つの基に対して結合した分子接着剤の一分子が、被接着基材の官能性基の一つの基に反応して、共有結合によって、接着基材と被接着基材とが、接着して一体化する。
【００３２】
接着体は、分子接着剤の分子が、あたかも櫛のように接着基材の表面に生成し、分子接着剤の一分子で一共有結合を形成しつつ分子接着剤の多数の分子で単分子膜層を形成して、接着基材と被接着基材とが、接着して一体化したものである。
【００３３】
グラフト共重合させるのに、電子線処理を施す例で説明したが、接着基材の表面を活性化し分子接着剤の分子を結合し易くするものであれば、γ線処理であってもよく、これらの何れかの複数の処理を施してもよい。
【００３４】
そのようなグラフト共重合した接着基材の表面が、グラフト共重合の前及び／又は後で、コロナ処理、紫外線処理、エキシマ処理、及び／又はイトロ処理されていてもよい。
【００３５】
被接着基材の官能性基は、被接着基材の表面にコロナ処理、紫外線処理、エキシマ処理、又はイトロ処理を施すことによって新たに生じ又は増幅したものであってもよく、被接着基材の原料成分に由来し表面に元々露出しているものであってもよい。
【００３６】
接着基材がフッ素ゴム製で、被接着基材が金属製である例を示したが、接着基材が、
フッ化ビニリデン重合体、四フッ化エチレン−プロピレン共重合体、及び四フッ化エチレン−パーフルオロアルキルビニルエーテル共重合体のようなフッ素樹脂又はフッ素ゴム；
モノオルガノシロキシ単位であるＴ単位、前記シロキシ単位であるＱ単位、Ｒ3ＳｉＯ1/2単位（オルガノ基Ｒは、同一又は異なり、アルキル基、フェニル基、又は架橋性官能基に由来する基である）からなるトリオルガノシロキシ単位であるＭ単位、及び／又はＲ2ＳｉＯ単位（Ｒは前記と同じ）からなるジオルガノシロキシ単位であるＤ単位を含み、それらの単位を有しているＭＱ樹脂／ゴム、ＭＤＱ樹脂／ゴム、ＭＴＱ樹脂／ゴム、ＭＤＴＱ樹脂／ゴム、ＴＤ樹脂／ゴム、ＴＱ樹脂／ゴム、及びＴＤＱ樹脂／ゴムで例示されもので、例えばポリジメチルシリコーン、ポリジフェニルシリコーン、その変成シリコーンのようなシリコーン樹脂製やシリコーンゴム製、より具体的には、Ｐｔ触媒存在下で合成したビニルメチルシロキサン／ポリジメチルシロキサンコポリマー（分子量：５０万〜９０万）、ビニル末端ポリジメチルシロキサン（分子量：１万〜２０万）、ビニル末端ジフェニルシロキサン／ポリジメチルシロキサンコポリマー（分子量：１万〜１０万）、ビニル末端ジエチルシロキサン／ポリジメチルシロキサンコポリマー（分子量：１万〜５万）、ビニル末端トリフロロプロピルメチルシロキサン／ポリジメチルシロキサンコポリマー（分子量：１万〜１０万）、ビニル末端ポリフェニルメチルシロキサン（分子量：０．１万〜１万）、ビニルメチルシロキサン／ジメチルシロキサンコポリマー、トリメチルシロキサン基末端ジメチルシロキサン／ビニルメチルシロキサン／ジフェニルシロキサンコポリマー、トリメチルシロキサン基末端ジメチルシロキサン／ビニルメチルシロキサン／ジトリフロロプロピルメチルシロキサンコポリマー、トリメチルシロキサン基末端ポリビニルメチルシロキサンなどのビニル基含有ポリシロキサンと、Ｈ末端ポリシロキサン（分子量：０．０５万〜１０万）、メチルＨシロキサン／ジメチルシロキサンコポリマー、ポリメチルＨシロキサン、ポリエチルＨシロキサン、Ｈ末端ポリフェニル（ジメチルＨシロキシ）シロキサン、メチルＨシロキサン／フェニルメチルシロキサンコポリマー、メチルＨシロキサン／オクチルメチルシロキサンコポリマーのようなＨ基含有ポリシロキサンを含有する組成物の硬化物製；エチレン−プロピレン−ジエンゴム製、エチレン−プロピレン−ジエン−メチレンゴム（ＥＰＤＭ）製；イソブチレン−イソプレン共重合ゴム製；イソプレンゴム製；天然ゴム製；のようなものであってもよい。
【００３７】
被接着基材が、天然ゴム、合成ゴム、架橋ゴム、高分子樹脂、金属、ガラス、及びセラミックスから選ばれる何れかであってもよい。
【００３８】
被接着基材の素材の天然ゴム、合成ゴム、架橋ゴム、高分子樹脂として、
付加架橋型シリコーン；ビニルメチルシリコーン（ＶＭＱ）、メチルフェニルシリコーン（ＰＶＭＱ）、フルオロメチルシリコーン（ＦＶＭＱ）、及びジメチルシリコーン（ＭＱ）のようなシリコーン、パーオキサイド架橋型シリコーン、縮合架橋型シリコーン、紫外線架橋型シリコーン、電子線架橋型シリコーンゴムで例示されるシリコーン、これらのシリコーンとオレフィンとの共ブレンド物のようなシリコーン系高分子樹脂； 
ポリ塩化ビニル、ポリスチレン、ｓ‐ポリスチレン、−ブタジエン−スチレン共重合体；ポリアミド；ポリメタクリアクリロニトリルル酸メチル；ポリフェニレンスルフィド；ポリエチレンテレフタレート、ポリブチレンテレフタレート；ポリカーボネート、シクロオレフィンポリマー、ポリエステル（メタ）アクリレート、エポキシ（メタ）アクリレート、ウレタン（メタ）アクリレート、ポリエーテル（メタ）アクリレート、およびシリコーン（メタ）アクリレート、及びペンタエリスリトールテトラ（メタ）アクリレートのような(メタ)アクリル樹脂、エポキシ樹脂、セルロース及びその誘導体、ヒドロキシエチルセルロース、デンプン、二酢酸セルロース、表面ケン化酢酸ビニル樹脂、低密度ポリエチレン、高密度ポリエチレン、ｉ−ポリプロピレン、石油樹脂、クマロン・インデン樹脂、テルペン樹脂、スチレン・ジビニルベンゼン共重合体、ＡＢＳ樹脂、ポリアクリル酸メチル、ポリアクリル酸エチル、ポリアクリルニトリル、ポリメタクリル酸メチル、ポリメタクリル酸エチル、ポリシアノアクリレート、ポリ酢酸ビニル、ポリビニルアルコール、ポリビニルホルマール、ポリビニルアセタール、ポリ塩化ビニル、塩化ビニル・酢酸ビニル共重合体、塩化ビニル・エチレン共重合体、ポリフッ化ビニリデン、フッ化ビニリデン・エチレン共重合体、フッ化ビニリデン・プロピレン共重合体、１，４‐トランスポリブタジエン、ポリオキシメチレン、ポリエチレングリコール、ポリプロピレングリコール、フェノール・ホルマリン樹脂、クレゾール・フォルマリン樹脂、レゾルシン樹脂、メラミン樹脂、キシレン樹脂、トルエン樹脂、グリプタル樹脂、変性グリプタル樹脂、不飽和ポリエステル樹脂、アリルエステル樹脂、６−ナイロン、６，６−ナイロン、６，１０−ナイロン、ポリイミド、ポリアミド、ポリベンズイミダゾール、ポリアミドイミド、ケイ素樹脂、シリコーンゴム、シリコーン樹脂、フラン樹脂、ポリウレタン樹脂、ポリフェニレンオキサイド、ポリジメチルフェニレンオキサイド、ポリフェニレンオキサイドまたはポリジメチルフェニレンオキサイドとトリアリルイソシアヌルブレンド物、（ポリフェニレンオキサイドまたはポリジメチルフェニレンオキサイド、トリアリルイソシアヌル、パーオキサイド）ブレンド物、ポリキシレン、ポリフェニレンスルファイド、ポリスルホン、ポリエーテルスルホン、ポリエーテルエーテルケトン、ポリイミド、ポリテトラフルオロエチレン、液晶樹脂、ケブラー繊維、炭素繊維、天然ゴム、ブタジエンゴム、１，４−シスブタジエンゴム、イソプレンゴム、イソブチレン−イソプレンゴム、ポリクロロプレン、スチレン・ブタジエン共重合ゴム、水素添加スチレン・ブタジエン共重合ゴム、アクリロニトリル・ブタジエン共重合ゴム、水素添加アクリロニトリル・ブタジエン共重合ゴム、ポリブテンゴム、ポリイソブチレンゴム、エチレン・プロピレンゴム、エチレン−プロピレン−ジエンゴム、エチレンオキサイド−エピクロロヒドリン共重合体ゴム、塩素化ポリエチレンゴム、クロルスルフォン化ポリエチレンゴム、アルキル化クロルスルフォン化ポリエチレンゴム、クロロプレンゴム、アクリルゴム、塩素化アクリルゴム、臭素化アクリルゴム、フッ���ビニリデン系やテトラフルオロエチレン−プロピレン系やテトラフルオロエチレン−パープルオロビニルエーテル系のようなフッ素ゴム、エピクロルヒドリンとその共重合ゴム、塩素化エチレンプロピレンゴム、塩素化ブチルゴム、臭素化ブチルゴム、テトラフロロエチレン、ヘキサフロロプロピレン、フッ化ビニリデン及びテトラフルオロエチレンなどの単独重合体ゴム及びこれらの二元及び三元共重合体ゴム、エチレン／テトラフルオロエチレン共重合ゴム、プロピレン／テトラフルオロエチレン共重合ゴム、エチレンアクリルゴム、エポキシゴム、ウレタンゴム；
が挙げられる。
【００３９】
被接着基材の素材の金属・合金として、金属分類上は通常の金属、機能性金属、アモロファス金属、繊維強化金属ブロック、形状記憶合金、超弾性合金などからなり、金属形状分類上は板、シート、フィルム、角棒、丸棒、球、半球、繊維、網、網線布、フィルム、シート及びこれらの複雑回路形状、打抜き及び切削加工成形品を含み、周期律表上はベリリウム、マグネシウム、カルシウム、ストロンチウム、バリウム、ラジウム、スカンジウム、イットリウム、チタン、ジルコニウム、バナジウム、ニオブ、タンタル、クロム、モリブデン、タングステン、マンガン、鉄、コバルト、ロジウム、イリジウム、ニッケル、パラジウム、プラチナ、銅、銀、金、亜鉛、カドミウム、水銀、アルミニウム、ゲルマニウム、スズ、鉛、アンチモン、ビスマス、ネオジムの何れかであり、合金組成上は鉄合金（鋼（スチール）、炭素鋼、鋳鉄）、銅合金（りん青銅、黄銅、キュプロニッケル、ベリリウム銅、チタン銅）、アルミニウム合金（銅、マンガン、珪素、マグネシウム、亜鉛、ニッケル合金など）、マグネシウム合金（Ｍｇ／Ｚｎ合金、Ｍｇ／Ｃａ合金など）、亜鉛合金、錫及び錫合金、ニッケル合金、金合金、銀合金、白金合金、パラジウム合金、鉛合金、チタン合金（α型、β型及びα＋β型合金）、カドミウム、ジルコニウム合金、コバルト合金、クロム合金、モリブデン合金、タングステン合金、マンガン合金、フェライト系ステンレス、マルテンサイト系ステンレス、オースチナイト系ステンレス、析出強化型ステンレス、ニッケル−チタン合金、鉄−マンガン−チタン合金、超弾性合金（ニッケル−チタン合金）などの材料が、挙げられる。
【００４０】
被接着基材の素材の半金属として、シリコン板が挙げられる。
【００４１】
被接着基材の素材のガラスとして、石英、硼珪酸ガラス、無アルカリガラスが挙げられる。
【００４２】
被接着基材の素材のセラミックスとして、陶磁器、ガラス、セメント、石膏及びほうろうなど高温で固めたものであり、組成上は元素系（ダイヤモンド、Ｃ）、酸化物系（アルミナ、Ａｌ２Ｏ３）、ジルコニア系、水酸化物系（ハイドロキシアパタイト）、炭化物系（炭化ケイ素、ＳｉＣ）、炭酸塩系、窒化物系（窒化ケイ素）（７ハロゲン化物系（蛍石）、リン酸塩系（アパタイト）も含み、具体的にはチタン酸バリウム、Ｂｉ２Ｓｒ２Ｃａ２Ｃｕ３Ｏ１０、高温超伝導セラミックス、窒化ホウ素、フェライト、チタン酸ジルコン酸鉛、炭化ケイ素、窒化ケイ素、ステアタイト（ＭｇＯＳｉＯ２）、ＹＢａ２Ｃｕ３Ｏ７−δ、高温超伝導セラミックス、酸化亜鉛、チッ化アルミニウム（ＡｌＮ）、炭化ケイ素（ＳｉＣ）、チッ化ケイ素（Ｓｉ３Ｎ４）、フォルステライト（２ＭｇＯ・ＳｉＯ２）、ステアタイト（ＭｇＯ・ＳｉＯ２）、コーディエライト（２ＭｇＯ・２Ａｌ２Ｏ３・５ＳｉＯ２）、サイアロン（Ｓｉ３Ｎ４・Ａｌ２Ｏ３）、マシナブルセラミックス、ジルコン（ＺｒＯ２・ＳｉＯ２）、チタン酸バリウム（ＢａＴｉＯ３）、チタン酸ジルコン酸鉛（Ｐｂ（Ｚｒ，Ｔｉ）Ｏ３）、フェライト（Ｍ２Ｏ・Ｆｅ２Ｏ３）、ムライト（３Ａｌ２Ｏ３・２ＳｉＯ２）などが挙げられ、Ｍｇ，Ｔｉ，Ｂｅ，Ｃａ，Ｌｉ，Ａｌ，Ｍｎ，Ｚｎ，Ｃｒ，Ｇａ，Ｆｅ，Ｃｄ，Ｉｎ，Ｔａ，Ｃｏ，Ｎｉ，Ｓｎ，Ｓｂ，Ｂｉ，Ｐｂ，Ｃｕ，及びＡｇなど金属材料の焼結体、これらの金属材料の二元合金の酸化物の焼結体、三元合金の酸化物の焼結体、多元合金の酸化物の焼結体であってもよく、ブロック、板、シート、フィルム、角棒、丸棒、球、半球、繊維、網などの形状や、繊維強化セラミックス及び炭素繊維強化炭素などの複合材料も含む。
【００４３】
接着基材と被接着基材との双方が可撓性のフィルム状である例を示したが、接着基材が、可撓性のフィルム状、非可撓性の板状、又は固形で三次元構造の立体状であり、被接着基材が、可撓性のフィルム状、非可撓性の板状、又は固形で三次元構造の立体状であってもよい。
【００４４】
分子接着剤として、シラノール化合物、アルミネート化合物、チタネート化合物、トリアジン環含有化合物、チオール化合物、エポキシ化合物、及びアミン化合物などが挙げられる。
【００４５】
シラノール化合物は、ビニルトリメトキシシラン、ビニルトリエトキシシラン、γ−アミノプロピルトリエトキシシラン、γ−グリシドキシプロピルトリメトキシシラン、γ−メルカプトプロピルトリメトキシシラン、γ−メタクリロキシプロピルトリメトキシシラン、Ｎ−β（アミノエチル）−γ−アミノプロピルトリメトキシシラン、γ−グリシドキシプロピルメチルジメトキシシラン、γ−クロロプロピルトリメトキシシランなどが挙げられる。
【００４６】
アルミネート化合物としては、アセトアルコキシアルミニウムジイソプロピレート、アルミニウムジイソプロボキシモノエチルアセトアセテート、アルミニウムトリスエチルアセトアセテート、アルミニウムトリスアセチルアセトネートなどが挙げられる。
【００４７】
チタネート化合物としては、イソプロピルトリステアロイルチタネート、イソプロピルトリス（ジオクチルパイロホスフェート）チタネート、イソプロピルトリ（Ｎ−アミノエチル・アミノエチル）チタネート、テトラオクチルビス（ジトリデシルホスフェイト）チタネート、テトラ（２−２−ジアリルオキシメチル−１−ブチル）ビス（ジトリデシル）ホスフェイトチタネート、ビス（ジオクチルパイロホスフェート）オキシアセテートチタネート、ビス（ジオクチルパイロホスフェート）エチレンチタネートなどが挙げられる。
【００４８】
トリアジン環含有化合物としては、トリエトキシシリルプロピルアミノ−１，３，５−トリアジン−２，４−ジチオール（ＴＥＳ）、アミノエチルアミノプロピルトリメトキシシランのようなアミノ基含有化合物；トリエトキシシリルプロピルアミノ基のようなトリアルコキシシリルアルキルアミノ基とメルカプト基又はアジド基とを有するトリアジン化合物、下記化学式(Ｉ)
【化１】
2018168218.tif 000002
（式(Ｉ)中、Ｗは、スペーサ基、例えば置換基を有していてもよいアルキレン基、アミノアルキレン基であってもよく、直接結合であってもよい。Ｙは、水酸基又は加水分解や脱離により水酸基を生成する反応性官能基、例えばトリアルコキシアルキル基である。−Ｚは、−Ｎ３又は−ＮＲ１Ｒ２である（但し、Ｒ１，Ｒ２は同一又は異なりＨ又はアルキル基、−Ｒ３Ｓｉ（Ｒ４）ｍ（ＯＲ５）３−ｍ[Ｒ３，Ｒ４はアルキル基、Ｒ５はＨ又はアルキル基、ｍは０〜２]。なお、アルキレン基、アルコキシ、アルキル基は、置換基を有していてもよい炭素数１〜１２の直鎖状、分岐鎖状及び／又は環状の炭化水素基である。）で表わされるトリアジン化合物、例えば２，６−ジアジド−４−｛３−（トリエトキシシリル）プロピルアミノ｝−１，３，５−トリアジン；
などが挙げられる。
【００４９】
チオール化合物としては、６−アルコキシシリルプロピルアミノ−１，３，５−トリアジン−２，４−ジチオールモノナトリウム、６−ビス（３−アルコキシシリルプロピル）アミノ−１，３，５−トリアジン−２，４−ジチオールモノナトリウム、６−Ｎ−シクロヘキシル−Ｎ−（３−（トリエトキシシリル）プロピルアミノ）−１，３，５−トリアジン−２，４−ジチオール・モノナトリウム、２，４−ビス（２−アミノエチルアミノ）−６−（３−トリエトキシシリルプロピルアミノ）−１，３，５−トリアジン、２，４−ジヒドラジノ−６−（３−トリエトキシシリルプロピルアミノ）−１，３，５−トリアジン、６−アルコキシシリルプロピルアミノ−１，３，５−トリアジン−２，４−ジチオール、３−メルカプトプロピルトリメトキシシラン、５−（ビシクロヘプチニル）トリエトキシシラン、（３−シクロペンタジダイエンプロピル）トリエトキシシランなどが挙げられる。
【００５０】
エポキシ化合物としては、３−グリシドキシプロピルトリメトキシシラン、３−グリシドキシプロピルメチルジエトキシシラン、３−グリシドキシプロピルトリエトキシシラン、２−（３，４−エポキシシクロヘキシル）エチルトリメトキシシランなどが挙げられる。
【００５１】
アミノ化合物としては、６−アルコキシシリルプロピルアミン、６−Ｎ−シクロヘキシル−Ｎ−（３−（トリエトキシシリル）プロピルアミン）、３−メルカプトプロピルトリメトキシシラン、３−アミノプロピルトリエトキシシラン、４−アミノブチルトリエトキシシラン、ｍ−アミノフェニルトリエトキシシラン、１１−アミノウンデシルトリメトキシシラン、Ｎ−（２−アミノエチル）−３−アミノプロピルトリメトキシシラン、３−アミノプロピルメチルジエトキシシラン、アミノプロピルシラントリオール、Ｎ−（２−アミノエチル）−３−アミノプロピルシラントリオール、（３−シクロペンタジダイエンプロピル）トリエトキシシランなどが挙げられる。
【００５２】
接着基材の接着側表面上に施す電子線処理として、例えばスキャン方式、エリアビーム方式など、どの方式で処理しても良く、加速電圧は３００〜５ＭｅＶにて総吸収線量２０〜３００ｋＧｙの条件にて行われる。
【００５３】
接着基材の接着側表面上に施すγ線処理として、たとえばコバルト線源やイリジウム線源、セシウム線源などを用いても良く、線源強度１Ｔ〜２００ＰＢｑにて総吸収線量２０〜３００ｋＧｙの条件にて行われる。
【００５４】
接着基材の接着側表面上、又は被接着基材の接着側表面上に施すコロナ放電処理としては、例えば大気圧コロナ表面改質装置（信光電気計測株式会社製、製品名：コロナマスター）を用いて、例えば、電源：ＡＣ１００Ｖ、出力電圧：０〜２０ｋＶ、発振周波数：０〜４０ｋＨｚで０．１〜６０秒、温度０〜６０℃の条件で行われる。このようなコロナ放電処理は、水、アルコール類、アセトン類、エステル類等で濡れている状態で、行われてもよい。
【００５５】
接着基材の接着側表面上、又は被接着基材の接着側表面上に施す大気圧プラズマ処理としては、例えば、大気圧プラズマ発生装置（パナソニック株式会社製、製品名：Ａｉｐｌａｓｍａ）を用いて、例えば、プラズマ処理速度１０〜１００ｍｍ／ｓ、電源：２００又は２２０Ｖ  ＡＣ（３０Ａ）、圧縮エア：０．５ＭＰａ（１ＮＬ／ｍｉｎ）、１０ｋＨｚ／３００Ｗ〜５ＧＨｚ、電力：１００Ｗ〜４００Ｗ、照射時間：０．１〜６０秒の条件で行われる。
【００５６】
接着基材の接着側表面上、又は被接着基材の接着側表面上に施す紫外線照射処理（ＵＶ照射によりオゾンを生成させるような一般的なＵＶ処理やエキシマＵＶ処理）としては、エキシマランプ光源（浜松ホトニクス株式会社製、製品名：Ｌ１１７５１−０１）を用いて、例えば、積算光量：５０〜１５００ｍJ／ｃｍ２で行われる。
【００５７】
接着体の製造方法は、以下のような手順で行われる。先ず、接着基材の表面に、電子線処理、及び／又はγ線処理の処理を施す手順と、その表面に有し及び／又は生じた活性基に分子接着剤をグラフト共重合させる手順とを、行う（グラフト共重合工程）。この工程は、処理を施す手順、グラフト共重合させる手順とを、逆に行ってもよく、複数回行ってもよい。
【００５８】
次いで、グラフト共重合させた接着基材の表面に、被接着基材の接着すべき表面を接触させる（接触工程）。
【００５９】
その後、接着基材と被接着基材とを、静置、１０〜２００ｋｇｆの荷重、１０〜１００℃の加熱、及び／又は５０ｔｏｒｒ以下、より具体的には５０〜１０ｔｏｒｒの減圧条件、又は１０ｔｏｒｒ未満、より具体的には、１０ｔｏｒｒ未満〜１×１０−３ｔｏｒｒ、好ましくは１０ｔｏｒｒ未満〜１×１０−２ｔｏｒｒの条件下で、接着基材の表面にグラフト共重合された分子接着剤の分子と、被接着基材の表面に有する官能性基とによる共有結合を形成させ、それによって、接着基材と被接着基材とを、接着させて一体化させる（接着工程）。
【実施例】
【００６０】
以下、本発明を適用する接着体のサンプルを作製した実施例１〜２と、本発明を適用外の接着体のサンプルを作製した比較例１〜２について、比較評価を行った。
【００６１】
本発明を適用する実施例の接着体の接着サンプルと、本発明を適用外の比較例の接着体の接着サンプルとを、以下のようにして作製し、その物性について評価した。
【００６２】
（接着材料の作製）
接着材料としてミラブルタイプの加硫剤内部添加フッ素ゴム（ＦＫＭ）：ＳＦＭ−７０Ａ（スリーエムジャパン株式会社製）とミラブルタイプのエチレン−プロピレン−ジエン共重合体（ＥＰＤＭ）：ＥＰＴ４０４５Ｍ（三井化学株式会社製）を用いた。
加硫剤内部添加ＦＫＭをオープンロールにて熱入れし、これを金型に入れ、１７０℃で１０分間加圧プレスし、接着材料として１ｍｍ×１５０ｍｍ×１５０ｍｍのシート状のＦＫＭ成形体を作製した。
ＥＰＤＭ１００部に、有機過酸化物架橋剤：パークミルＤ−４０（日油株式会社製、パークミルは登録商標）を１１部配合し、オープンロールにて混合し、これを金型に入れ、１７０℃で１０分間加圧プレスし、接着材料として１ｍｍ×１５０ｍｍ×１５０ｍｍのシート状のＥＰＤＭ成形体を作製した。
【００６３】
（接着材料の処理）
大気圧コロナ放電処理機（信光電気計装株式会社製）で、ギャップ長：１．０ｍｍ、出力電圧：１０ｋＶ（表面電圧）、移動速度：４．２ｍ／秒、移動回数：３回の条件で、コロナ放電処理を行った。その後、分子接着剤処理として複数ビニル基含有アルコキシシロキサンとビニル基含有アルコキシシロキサンを各０．１ｗｔ％希釈したエタノール溶液を塗布し、加熱オーブンにて温度：８０℃、時間：１０分間加熱した。電子線照射機２ＭｅＶ、総照射線量２０から２００ｋＧｙで電子線を照射し、グラフトさせた。
その後大気圧コロナ放電処理機（信光電気計装株式会社製）で、ギャップ長：１．０ｍｍ、出力電圧：１０ｋＶ（表面電圧）、移動速度：４．２ｍ／秒、移動回数：３回の条件で、コロナ放電処理を行った。その後、分子接着剤処理として複数ビニル基含有アルコキシシロキサンとビニル基含有アルコキシシロキサンを各０．１ｗｔ％希釈したエタノール溶液を塗布し、加熱オーブンにて温度：８０℃、時間：１０分間加熱した。その後、処理表面に同様の条件で大気圧コロナ放電処理を行い、接着材料とした。
【００６４】
（被接着基材の処理）
被接着材料としてＳＵＳ４３０：７９３４２３（株式会社ニラコ製）を用いた。
３０×６０ｍｍに切断したＳＵＳを、アルカリ洗浄、アルコール洗浄を行った。その後大気圧コロナ放電処理機（信光電気計装株式会社製）で、ギャップ長：１．０ｍｍ、出力電圧：１０ｋＶ（表面電圧）、移動速度：４．２ｍ／秒、移動回数：３回の条件で、コロナ放電処理を行った。その後、分子接着剤処理として複数ビニル基含有アルコキシシロキサンとビニル基含有アルコキシシロキサンを各０．１ｗｔ％希釈したエタノール溶液を塗布し、加熱オーブンにて温度：８０℃、時間：１０分間加熱した。その後、処理表面に同様の条件で大気圧コロナ放電処理機処理を行い、被接着材料とした。
【００６５】
（実施例１〜２）
上記の処理を行った接着材料と被接着材料の処理表面同士を空気が入らないように貼り合わせた後、加圧加熱プレスにて温度：８０℃、時間：１５分間、圧力：８．３ｋｇｆ／ｃｍ２にて接着体を作製した。
【００６６】
（比較例１）
接着材料の成形体と表面処理を行っていない被接着材料の表面同士を空気が入らないように貼り合わせた後、加圧加熱プレスにて温度：８０℃、時間：１５分間、圧力：８．３ｋｇｆ／ｃｍ２にて接着体を作製した。
【００６７】
（比較例２）
接着材料の成形体を大気圧コロナ放電処理機（信光電気計装株式会社製）で、ギャップ長：１．０ｍｍ、出力電圧：１０ｋＶ（表面電圧）、移動速度：４．２ｍ／秒、移動回数：３回の条件で、コロナ放電処理を行った。その後、分子接着剤処理として複数ビニル基含有アルコキシシロキサンとビニル基含有アルコキシシロキサンを各０．１ｗｔ％希釈したエタノール溶液を塗布し、加熱オーブンにて温度：８０℃、時間：１０分間加熱した。その後、処理表面に同様の条件で大気圧コロナ放電処理を行った。その後、表面処理を行った非接着材料の処理表面同士を空気が入らないように貼り合わせた後、加圧加熱プレスにて温度：８０℃、時間：１５分間、圧力：８．３ｋｇｆ／ｃｍ２にて接着体を作製した。
【００６８】
作製した接着体をフォースゲージ：ＺＰ−２００Ｐ（株式会社イマダ社製）にて速度：１００ｍｍ／秒にてＴ型引剥試験を行い、それぞれ引剥強度を測定し、引剥面での状態を観察した。引剥試験は初期サンプルと沸騰した水に１時間浸漬したサンプルにて実施した。その結果を表１に示す。
【００６９】
【表１】
2018168218.tif 000003
【００７０】
表１から明らかな通り、比較例１〜２では接着しなかった。それに対し、実施例１、２の何れも接着材料であるＦＫＭ、ＥＰＤＭが破壊されたため、強固に接着していることが分かった。さらに、煮沸、アルコール浸漬でははく離はしていないことから、接着材料と被接着材料が強固に接着していることが分かった。
【産業上の利用可能性】
【００７１】
本発明の接着体は、高い接着強度を有するため、剥離してはならない工業製品や日用品、例えばホース、パッキン、オイルシールや金属との接着物、ダイヤフラム、ガスケット、大型ゴムロール、複写機用ゴムロール、コンベアベルト、補強ベルト、医療用ゴム製品、電気・電子部品用製品、建築用製品、コンピューター製品、自動車製品、バス・トラック製品、飛行機製品など、多くの分野の製品として有用である。